(57)【要約】【課題】一般的なアクリルポリオールを用いた場合でも優れた塗膜強度を発現できるポリイソシアネート組成物、及び基材追従性にも優れた塗料組成物を提供すること。【解決手段】ＨＤＩのヌレート型ポリイソシアネート（Ａ）、ＨＤＩと分子量が３００未満の環状基を有するジオールとの反応生成物（Ｂ）、及びヌレート型ポリイソシアネート（Ａ）と分子量が３００未満の環状基を有するジオールとＨＤＩとの反応生成物（Ｃ）を含むポリイソシアネート組成物であって、（Ａ）と（Ｂ）のｍｏｌ比が（Ａ）／（Ｂ）＝８／９２〜９２／８の範囲であるポリイソシアネート組成物により解決する。【選択図】なし【特許請求の範囲】
【請求項１】
ヘキサメチレンジイソシアネートのヌレート型ポリイソシアネート（Ａ）、ヘキサメチレンジイソシアネートと分子量が３００未満の環状基を有するジオールとの反応生成物（Ｂ）、及びヌレート型ポリイソシアネート（Ａ）と分子量が３００未満の環状基を有するジオールとヘキサメチレンジイソシアネートとの反応生成物（Ｃ）を含むポリイソシアネート組成物であって、（Ａ）と（Ｂ）のｍｏｌ比が（Ａ）／（Ｂ）＝８／９２〜９２／８の範囲であることを特徴とするポリイソシアネート組成物。
【請求項２】
前記反応生成物（Ｃ）が、ポリイソシアネート組成物中に２質量パーセント以上含まれることを特徴とする請求項１に記載のポリイソシアネート組成物。
【請求項３】
前記環状基を有するジオールが、シクロアルキル環、ベンゼン環、および複素環からなる群より選ばれる少なくとも一種を有するジオールであることを特徴とする請求項１又は２に記載のポリイソシアネート組成物。
【請求項４】
請求項１乃至３のいずれかに記載のポリイソシアネート組成物とポリオールを含むポリウレタン樹脂組成物。
【請求項５】
請求項４に記載のポリウレタン樹脂組成物を含む塗料組成物。
【請求項６】
請求項５に記載の塗料組成物から得られる塗膜。
【発明の詳細な説明】
【技術分野】
【０００１】
本発明は、ポリイソシアネート組成物、およびこれを硬化剤とした塗料組成物に関する。
【背景技術】
【０００２】
従来、１，６−ヘキサメチレンジイソアネート（以下ＨＤＩと言う。）などの脂肪族イソシアネートから誘導される無黄変ポリイソシアネートは耐候性に優れることから、塗料・塗装及び接着剤分野等においてしばしば用いられている。その中でもイソシアヌレート結合を含有するポリイソシアネートタイプが化学的、熱的安定性が高く、特に耐候性、耐熱性、耐久性に優れているため、その用途に応じて幅広く使用されており、一層の用途展開が期待されている。
【０００３】
近年では、携帯電話筐体、パソコン筐体、オーディオ機器等のプラスチック製品、タッチパネル、液晶画面等の電子材料部品、冷蔵庫、電子レンジ、洗濯機等の家電製品、家具等の木工製品、ゴルフクラブ、テニスラケット等のスポーツ用品、床、シンク、ドアノブ等の建築内装、自動車の内外装など、様々な分野で、それら表面の更なる高強度化が求められている。
【０００４】
上記要求に対し、二液硬化型ポリウレタン系塗料を用いて自己修復性能を有する塗膜とし耐傷性を付与する方法（特許文献１〜３）や、架橋密度を高くすることによって表面硬度を大きくした塗膜を形成する方法（特許文献４）が知られている。特許文献１では、特定のポリエステルポリオールと、ポリイソシアネート及び錫系ウレタン化触媒を必須成分とする塗料組成物が提案されている。特許文献２では、特定のイソシアネート基当量をもつポリイソシアネート化合物と、特定範囲の平均Ｔｇ、平均官能基数、数平均分子量をもつポリエステルポリオールとを必須成分として含有する樹脂組成物により、さらに靭性を付与することが提案されている。特許文献３では、特定のポリエステルポリオールと、特定のジオール化合物及び有機ジイソシアネートを反応させて得られる、イソシアヌレート基を含有しないアロファネート変性ポリイソシアネートを主成分とする硬化剤からなる塗料組成物が提案されている。しかしながら、これら特許文献１〜３の方法は、特定のポリオールを使用する必要があるため、耐候性の求められる分野で一般的に使用されるアクリルポリオール等を使用した場合には、上記提案を適用しても耐傷性に対し不十分な場合が多く、改良が求められていた。一方、特許文献４では、イソホロンジイソシアネート（以下ＩＰＤＩという）から誘導される特定のポリイソシアネートを用いることで高強度化を達成しており、ポリオールは限定されていないが、高強度と相反する性能である基材への追従性を損ないやすく、改良が求められていた。
【先行技術文献】
【特許文献】
【０００５】
【特許文献１】特開昭６３−８６７６２号公報
【特許文献２】特開２０１２−１２１９８４号公報
【特許文献３】特開２００６−１２４６１０号公報
【特許文献４】特開２００２−２９３８７３号公報
【発明の概要】
【発明が解決しようとする課題】
【０００６】
本発明は、一般的なアクリルポリオールを用いた場合でも優れた塗膜強度を発現できるポリイソシアネート組成物、および基材追従性にも優れた塗料組成物を提供することである。
【課題を解決するための手段】
【０００７】
本発明者らは、検討を重ねた結果、ヌレート型ポリイソシアネート（Ａ）、特定のジオールとＨＤＩとをウレタン化反応させて得られるポリイソシアネート（Ｂ）、及び（Ａ）と特定のジオールとＨＤＩとの反応生成物（Ｃ）を含むポリイソシアネート組成物を用いることにより、前記課題が解決できることを見出し、本発明に到達した。
【０００８】
すなわち本発明は、以下の実施形態を含むものである。
【０００９】
［１］ＨＤＩのヌレート型ポリイソシアネート（Ａ）、ＨＤＩと分子量が３００未満の環状基を有するジオールとの反応生成物（Ｂ）、及びヌレート型ポリイソシアネート（Ａ）と分子量が３００未満の環状基を有するジオールとＨＤＩとの反応生成物（Ｃ）を含むポリイソシアネート組成物であって、（Ａ）と（Ｂ）のｍｏｌ比が（Ａ）／（Ｂ）＝８／９２〜９２／８の範囲であることを特徴とするポリイソシアネート組成物。
【００１０】
［２］前記反応生成物（Ｃ）が、ポリイソシアネート組成物中に２質量パーセント以上含まれることを特徴とする上記［１］に記載のポリイソシアネート組成物。
【００１１】
［３］前記環状基を有するジオールが、シクロアルキル環、ベンゼン環、および複素環からなる群より選ばれる少なくとも一種を有するジオールであることを特徴とする上記［１］又は［２］に記載のポリイソシアネート組成物。
【００１２】
［４］上記［１］乃至［３］のいずれかに記載のポリイソシアネート組成物とポリオールを含むポリウレタン樹脂組成物。
【００１３】
［５］上記［４］に記載のポリウレタン樹脂組成物を含む塗料組成物。
【００１４】
［６］上記［５］に記載の塗料組成物から得られる塗膜。
【発明の効果】
【００１５】
本発明によれば、一般的なアクリルポリオールを用いた場合でも優れた塗膜強度を発現でき、また基材追従性にも優れた塗膜を得ることができるポリイソシアネート組成物、およびこれを硬化剤とした塗料組成物を得ることができる。
【図面の簡単な説明】
【００１６】
【図１】ポリイソシアネート組成物のＧＰＣクロマトグラムを示す図である。
【発明を実施するための形態】
【００１７】
以下に、本発明について詳しく説明する。
【００１８】
本発明のポリイソシアネート組成物は、ＨＤＩのヌレート型ポリイソシアネート（Ａ）、ＨＤＩと分子量が３００未満の環状基を有するジオールとの反応生成物（Ｂ）、及びＨＤＩのヌレート体と分子量が３００未満の環状基を有するジオールとＨＤＩとの反応生成物（Ｃ）を含むものである。
【００１９】
本発明のポリイソシアネート組成物に用いるＨＤＩは、脂肪族ジイソシアネートモノマー（以下、単に脂肪族ジイソシアネートとも言う。）の一種であり、その構造中にベンゼン環を含まないジイソシアネート化合物である。脂肪族ジイソシアネートとしては、ＨＤＩの他、テトラメチレンジイソシアネート、ペンタメチレンジイソシアネート、２−メチル−ペンタン−１，５−ジイソシアネート、３−メチル−ペンタン−１，５−ジイソシアネート、リジンジイソシアネート、トリオキシエチレンジイソシアネート等を挙げることができる。ＨＤＩは単独で使用または他の脂肪族ジイソシアネートと併用してもよく、イソホロンジイソシアネートやノルボルネンジイソシアネートに代表される脂環族ジイソシアネートと併用してもよい。
【００２０】
本発明のポリイソシアネート組成物に用いる環状基を有するジオールは、分子量が３００未満である。また、分子骨格にシクロアルキル環、ベンゼン環、複素環からなる群より選ばれる少なくとも一種を有する化合物が好ましい。
【００２１】
このような環状基を有する化合物としては、例えばシクロヘキサンジオール、シクロヘキサンジメタノール、ビス（β−ヒドロキシエチル）ベンゼン、ナフタレンジメタノール等が挙げられ、環状構造を複数含むものとしては、例えば２，２’−ビス（４−ヒドロキシシクロヘキシル）プロパンやイソソルビド等が挙げられる。なかでも、耐候性の面から脂環族が好ましく、環状構造を複数含むものがより好ましい。
【００２２】
前記ヌレート型ポリイソシアネート（Ａ）は、ジイソシアネートモノマー同士が環化重合したもので、次式で示される。これは３量化または５量化、多量化したイソシアヌレート基を有するポリイソシアネートとなる。
【００２３】
【化１】
2019218437.tif 000002
【００２４】
［式中Ｒ１はヘキサメチレン基を表す。］
前記反応生成物（Ｂ）は、前記環状基を有するジオールとＨＤＩとが反応しウレタン結合して得られるもので、次式に示される。
【００２５】
【化２】
2019218437.tif 000003
【００２６】
［式中Ｒ１はヘキサメチレン基を表す。Ｒ２は環状基を有するジオール残基を表す。］
前記反応生成物（Ｃ）は、ＨＤＩのヌレート型ポリイソシアネート（Ａ）と前記環状基を有するジオールとＨＤＩとが反応しウレタン結合して得られるもので、次式に示される。
【００２７】
【化３】
2019218437.tif 000004
【００２８】
［式中Ｒ１はヘキサメチレン基を表す。Ｒ２は環状基を有するジオール残基を表す。］
また、本発明のポリイソシアネート組成物中に含有するヌレート型ポリイソシアネート（Ａ）と反応生成物（Ｂ）のｍｏｌ比は、８／９２〜９２／８の範囲である。反応生成物（Ａ）が下限値未満の場合には、樹脂との相溶性が損なわれる恐れがあり、上限値を超える場合には、十分な塗膜強度を発現できない恐れがある。
【００２９】
また、ヌレート型ポリイソシアネート（Ａ）、環状基を有するジオール、及びＨＤＩから得られる反応生成物（Ｃ）は、ポリイソシアネート組成物中に２質量％以上含まれることが好ましい。２質量％以上含まれることで高硬度且つ低粘度化の効果や、他樹脂との相溶性をより高める効果を得ることができる。
【００３０】
反応生成物（Ｃ）の含有量は、ゲル浸透クロマトグラフィー（以下ＧＰＣと言う。）測定により求めることができる。図１に示す本発明のポリイソシアネート組成物の代表的なＧＰＣクロマトグラムにおいて、反応生成物（Ｃ）は、ピークトップがリテンションタイム２０．３分付近にあるピークで示されるものであり、そのピークがポリイソシアネート組成物全体に占める面積割合（ピークエリア％、以下ＰＡ％と言う。）を算出し、これを反応生成物（Ｃ）の含有量とする。ＧＰＣ測定条件は後述の条件である。
【００３１】
なお、本発明のＧＰＣ測定にて得られるＰＡ％は、各ピークに含まれる組成物の比重の差が小さいことから、質量％として同等に扱うこととした。
【００３２】
次に、本発明のポリイソシアネート組成物の具体的な製造方法について説明する。
【００３３】
第１工程では、ＨＤＩにイソシアヌレート化触媒を仕込み、有機溶剤の存在下または非存在下、目的とするイソシアネート基含有量、及び分子量になるまで、５０〜１５０℃にてイソシアヌレート化を行ってイソシアネート基末端プレポリマーＩを製造する。
【００３４】
第２工程では、イソシアネート基末端プレポリマーＩに反応停止剤を添加することによって、反応の停止を行う。
【００３５】
第３工程では、イソシアネート基末端プレポリマーＩに環状基を有するジオールを、水酸基に対してイソシアネート基が過剰になる量を仕込んで、２０〜１５０℃でウレタン化反応させてイソシアネート基末端プレポリマーＩＩを製造する。ここでウレタン化反応の目安としては、中和滴定法によるイソシアネート基含有量と屈折率上昇値により完結の有無を判断する。
【００３６】
これら第１工程〜第３工程は、窒素ガス、若しくは、乾燥空気気流下で反応を進行させる。
【００３７】
第４工程では、イソシアネート基末端プレポリマーＩＩを薄膜蒸留又は溶剤抽出によって、遊離のＨＤＩの含有量が１質量％未満になるまで除去する。
【００３８】
ここで、第１工程におけるイソシアヌレート化触媒としては、４級アンモニウム塩やカルボン酸金属塩などを用いることができる。
【００３９】
４級アンモニウム塩としては、２−ヒドロキシプロピルトリメチルアンモニウム・オクチル酸塩（ＤＡＢＣＯ  ＴＭＲ、三共エアープロダクツ社製）や、テトラメチルアンモニウム・酢酸塩、テトラブチルチルアンモニウム・酢酸塩などが挙げられる。また、カルボン酸金属塩としては、例えば酢酸、プロピオン酸、ウンデシル酸、カプリン酸、オクチル酸、ミリスチル酸等のカルボン酸の亜鉛塩、スズ塩、ジルコニウム塩等が挙げられ、これらは単独で、または２種以上を組み合わせて用いることができる。
【００４０】
第２工程における反応停止剤としては、触媒を失活させる作用があるものであり、具体的には、リン酸、塩酸等の無機酸、スルホン酸基、スルファミン酸基等を有する有機酸およびこれらのエステル類、アシルハライド等公知の化合物が使用される。これらの反応停止剤は、単独または２種以上を併用することができる。尚、添加時期は、反応終了後、速やかな添加が好ましい。
【００４１】
また、反応停止剤の添加量は、反応停止剤や使用した触媒の種類によって異なるが、触媒の０．５〜１０当量となるのが好ましく、０．８〜５．０当量が特に好ましい。反応停止剤が少ない場合には、得られるポリイソシアネート組成物の貯蔵安定性が低下しやすく、多すぎる場合はポリイソシアネート組成物が着色する場合がある。
【００４２】
第３工程における「イソシアネート基が過剰になる量」とは、原料仕込みの際、有機ジイソシアネートのイソシアネート基とジオールの水酸基とのモル比が、Ｒ＝イソシアネート基／水酸基で３〜１００になるように仕込むことが好ましく、Ｒ＝５〜１００になるように仕込むことがさらに好ましい。下限未満の場合には、反応生成物の分子量が高くなり、高粘度化及びゲル化が生じる恐れがある。上限を超える場合には、製品収率が下がり、生産性の低下を招く恐れや、十分な塗膜強度が得られない恐れがある。
【００４３】
また、本発明のウレタン化反応の反応温度は、２０〜１５０℃が好ましく、６０〜１３０℃がさらに好ましい。尚、ウレタン化反応の際、公知のウレタン化触媒を用いることができる。
【００４４】
ウレタン化反応の反応時間は、触媒の有無、種類、および温度により異なるが、一般には１０時間以内、好ましくは１〜５時間で十分である。
【００４５】
第１〜第３工程においては、有機溶媒等を含まずに反応を行う方法や有機溶媒の存在下で反応を行う方法が適宜選ばれる。
【００４６】
有機溶媒の存在下で反応を行う場合には、反応に影響を与えない有機溶媒を用いることが好ましい。有機溶媒としては、例えばオクタン等の脂肪族炭化水素類、シクロヘキサン、メチルシクロヘキサン等の脂環族炭化水素類、メチルイソブチルケトン、シクロヘキサノン等のケトン類、酢酸ブチル、酢酸イソブチル等のエステル類、エチレングリコールエチルエーテルアセテート、プロピレングリコールモノメチルエーテルアセテート、３−メチル−３−メトキシブチルアセテート、エチル−３−エトキシプロピオネート等のグリコールエーテルエステル類、ジオキサン等のエーテル類、ヨウ化メチレン、モノクロロベンゼン等のハロゲン化炭化水素類、Ｎ−メチルピロリドン、ジメチルホルムアミド、ジメチルアセトアミド、ジメチルスルホキシド、ヘキサメチルホスホニルアミド等の極性非プロトン溶媒等が挙げられる。これらの溶媒は単独で、または２種以上を組み合わせて用いることができる。
【００４７】
反応で使用した有機溶媒は、第４工程における遊離のＨＤＩの除去時に同時に除去される。
【００４８】
第４工程の精製工程では、イソシアネート基末端プレポリマーＩＩを薄膜蒸留又は溶剤抽出によって、遊離のＨＤＩの含有量を１質量％未満になるまで除去する。
【００４９】
第４工程では、例えば、１０〜１００Ｐａの高真空下、１２０〜１５０℃で薄膜蒸留による除去法や有機溶剤による抽出法により、反応混合物中に存在している遊離の未反応のＨＤＩの残留含有率を１質量％以下にする。尚、ＨＤＩの残留含有率が上限値を超える場合は、臭気の発生や貯蔵安定性の低下を招く恐れがある。
【００５０】
精製して得られたポリイソシアネート組成物は、ポットライフの延長や塗料組成物の一液化を目的として、公知のブロック剤を用いてブロックイソシアネートとすることも可能である。これにより、ブロック化されたポリイソシアネートは、常温時は不活性であるが、加熱することでブロック剤が解離し、再びイソシアネート基が活性化することで、活性水素基と反応する潜在的な機能を付加することができる。
【００５１】
本発明に用いることができるブロック剤としては、活性水素を分子内に１個有する化合物であり、例えば、アルコール系、アルキルフェノール系、フェノール系、活性メチレン、メルカプタン系、酸アミド系、酸イミド系、イミダゾール系、尿素系、オキシム系、アミン系、イミド系、ピラゾール系化合物等がある。
【００５２】
一連の反応で得られたポリイソシアネート組成物は、ポリオールを配合することによって、本発明のポリウレタン樹脂組成物を得ることができる。
【００５３】
ここで、本発明のポリウレタン樹脂組成物に使用されるポリオールとしては、特に限定されるものではないが、イソシアネート基との反応基として活性水素基を含有する化合物であり、ポリエステルポリオール、ポリエーテルポリオール、ポリカーボネートポリオール、ポリオレフィンポリオール、アクリルポリオール、シリコーンポリオール、ヒマシ油系ポリオール、フッ素系ポリオール、２種類以上のポリオールのエステル交換物、及びポリイソシアネートとウレタン化反応した水酸基末端プレポリマー等が好適に用いられ、これらは１種類又は２種類以上の混合物として使用することもできる。
【００５４】
＜ポリエステルポリオール＞
ポリエステルポリオールとしては、例えばフタル酸、イソフタル酸、テレフタル酸、ナフタレンジカルボン酸、コハク酸、酒石酸、シュウ酸、マロン酸、グルタル酸、アジピン酸、ピメリン酸、スベリン酸、グルタコン酸、アゼライン酸、セバシン酸、１，４−シクロヘキシルジカルボン酸、α−ハイドロムコン酸、β−ハイドロムコン酸、α−ブチル−α−エチルグルタル酸、α，β−ジエチルサクシン酸、マレイン酸、フマル酸等のジカルボン酸またはこれらの無水物等の１種類以上と、エチレングリコール、１，２−プロパンジオール、１，３−プロパンジオール、１，２−ブタンジオール、１，３−ブタンジオール、１，４−ブタンジオール、１，５−ペンタンジオール、１，６−ヘキサンジオール、１，８−オクタンジオール、１，９−ノナンジオール、３−メチル−１，５−ペンタンジオール、３，３−ジメチロールヘプタン、ジエチレングリコール、ジプロピレングリコール、ネオペンチルグリコール、シクロヘキサン−１，４−ジオール、シクロヘキサン−１，４−ジメタノール、ダイマー酸ジオール、ビスフェノールＡのエチレンオキサイドやプロピレンオキサイド付加物、ビス（β−ヒドロキシエチル）ベンゼン、キシリレングリコール、グリセリン、トリメチロールプロパン、ペンタエリスリトール等の分子量５００以下の低分子ポリオール類の１種類以上との縮重合反応から得られるものを挙げることができる。また、ε−カプロラクトン、アルキル置換ε−カプロラクトン、δ−バレロラクトン、アルキル置換δ−バレロラクトン等の環状エステル（いわゆるラクトン）モノマーの開環重合から得られるラクトン系ポリエステルポリオール等を挙げることができる。更に、低分子ポリオールの一部をヘキサメチレンジアミン、イソホロンジアミン、モノエタノールアミン等の低分子ポリアミンや低分子アミノアルコールに代えて得られるポリエステル−アミドポリオールを使用することもできる。
【００５５】
＜ポリエーテルポリオール＞
ポリエーテルポリオールとしては、例えばエチレングリコール、１，２−プロパンジオール、１，３−プロパンジオール、１，２−ブタンジオール、１，３−ブタンジオール、１，４−ブタンジオール、１，５−ペンタンジオール、１，６−ヘキサンジオール、１，８−オクタンジオール、１，９−ノナンジオール、３−メチル−１，５−ペンタンジオール、３，３−ジメチロールヘプタン、ジエチレングリコール、ジプロピレングリコール、ネオペンチルグリコール、シクロヘキサン−１，４−ジオール、シクロヘキサン−１，４−ジメタノール、ダイマー酸ジオール、ビスフェノールＡ、ビス（β−ヒドロキシエチル）ベンゼン、キシリレングリコール、グリセリン、トリメチロールプロパン、ペンタエリスリトール等の低分子ポリオール類、またはエチレンジアミン、プロピレンジアミン、トルエンジアミン、メタフェニレンジアミン、ジフェニルメタンジアミン、キシリレンジアミン等の低分子ポリアミン類等のような活性水素基を２個以上、好ましくは２〜３個有する化合物を開始剤として、エチレンオキサイド、プロピレンオキサイド、ブチレンオキサイド等のようなアルキレンオキサイド類を付加重合させることによって得られるポリエーテルポリオール、或いはメチルグリシジルエーテル等のアルキルグリシジルエーテル類、フェニルグリシジルエーテル等のアリールグリシジルエーテル類、テトラヒドロフラン等の環状エーテルモノマーを開環重合することで得られるポリエーテルポリオールを挙げることができる。
【００５６】
＜ポリカーボネートポリオール＞
ポリカーボネートポリオールとしては、例えばエチレングリコール、１，２−プロパンジオール、１，３−プロパンジオール、１，２−ブタンジオール、１，３−ブタンジオール、１，４−ブタンジオール、１，５−ペンタンジオール、１，６−ヘキサンジオール、１，８−オクタンジオール、１，９−ノナンジオール、３−メチル−１，５−ペンタンジオール、３，３−ジメチロールヘプタン、ジエチレングリコール、ジプロピレングリコール、ネオペンチルグリコール、シクロヘキサン−１，４−ジオール、シクロヘキサン−１，４−ジメタノール、ダイマー酸ジオール、ビスフェノールＡのエチレンオキサイドやプロピレンオキサイド付加物、ビス（β−ヒドロキシエチル）ベンゼン、キシリレングリコール、グリセリン、トリメチロールプロパン、ペンタエリスリトール等の低分子ポリオールの１種類以上と、ジメチルカーボネート、ジエチルカーボネート等のジアルキルカーボネート類、エチレンカーボネート、プロピレンカーボネート等のアルキレンカーボネート類、ジフェニルカーボネート、ジナフチルカーボネート、ジアントリルカーボネート、ジフェナントリルカーボネート、ジインダニルカーボネート、テトラヒドロナフチルカーボネート等のジアリールカーボネート類との脱アルコール反応や脱フェノール反応から得られるものを挙げることができる。
【００５７】
また、ポリカーボネートポリオールとポリエステルポリオールと低分子ポリオールのエステル交換反応により得られたポリオールも好適に用いることができる。
【００５８】
＜ポリオレフィンポリオール＞
ポリオレフィンポリオールとしては、例えば水酸基を２個以上有するポリブタジエン、水素添加ポリブタジエン、ポリイソプレン、水素添加ポリイソプレン等を挙げることができる。
【００５９】
＜アクリルポリオール＞
アクリルポリオールとしては、アクリル酸エステル及び／又はメタクリル酸エステル〔以下（メタ）アクリル酸エステルという〕と、反応点となりうる少なくとも分子内に１個以上の水酸基を有するアクリル酸ヒドロキシ化合物及び／又はメタクリル酸ヒドロキシ化合物〔以下（メタ）アクリル酸ヒドロキシ化合物という〕と、重合開始剤とを熱エネルギーや紫外線または電子線などの光エネルギー等を使用し、アクリルモノマーを共重合したものを挙げることができる。
【００６０】
＜（メタ）アクリル酸エステル＞
（メタ）アクリル酸エステルとしては、例えば炭素数１〜２０のアルキルエステルを挙げることができる。このような（メタ）アクリル酸エステルとしては、例えば（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸−２−エチルヘキシル、（メタ）アクリル酸オクチル、（メタ）アクリル酸ノニル、（メタ）アクリル酸デシル、（メタ）アクリル酸ドデシル等の（メタ）アクリル酸アルキルエステル；シクロヘキシル（メタ）アクリレート等の（メタ）アクリル酸の脂環属アルコールとのエステル；（メタ）アクリル酸フェニル、（メタ）アクリル酸ベンジル等の（メタ）アクリル酸アリールエステル等を挙げることができる。このような（メタ）アクリル酸エステルは単独または２種類以上組み合わせて使用しても良い。
【００６１】
＜（メタ）アクリル酸ヒドロキシ化合物＞
（メタ）アクリル酸ヒドロキシ化合物としては、例えばポリイソシアネートとの反応点となりうる少なくとも分子内に１個以上の水酸基を有しており、具体的には、２−ヒドロキシエチルアクリレート、２−ヒドロキシプロピルアクリレート、４−ヒドロキシブチルアクリレート、３−ヒドロキシ−２，２−ジメチルプロピルアクリレート、ペンタエリスリトールトリアクリレート等のアクリル酸ヒドロキシ化合物等が挙げられる。また、２−ヒドロキシエチルメタクリレート、２−ヒドロキシプロピルメタクリレート、４−ヒドロキシブチルメタクリレート、３−ヒドロキシ−２，２−ジメチルプロピルメタクリレート、ペンタエリスリトールトリメタクリレート等のメタクリル酸ヒドロキシ化合物が挙げられる。これら（メタ）アクリル酸ヒドロキシ化合物は、単独または２種以上を組み合わせて使用しても良い。
【００６２】
＜シリコーンポリオール＞
シリコーンポリオールとしては、例えばγ−メタクリロキシプロピルトリメトキシシラン等を重合したビニル基含有シリコーン化合物、及び分子中に少なくとも１個の末端水酸基を有する、α，ω−ジヒドロキシポリジメチルシロキサン、α，ω−ジヒドロキシポリジフェニルシロキサン等のポリシロキサンを挙げることができる。
【００６３】
＜ヒマシ油系ポリオール＞
ヒマシ油系ポリオールとしては、例えばヒマシ油脂肪酸とポリオールとの反応により得られる線状または分岐状ポリエステルポリオールが挙げられる。また、脱水ヒマシ油、一部分を脱水した部分脱水ヒマシ油、水素を付加させた水添ヒマシ油も使用することができる。
【００６４】
＜フッ素系ポリオール＞
フッ素系ポリオールとしては、例えば必須成分として含フッ素モノマーとヒドロキシ基を有するモノマーとの共重合反応により得られる線状または分岐状のポリオールを挙げることができる。ここで、含フッ素モノマーとしては、フルオロオレフィンであることが好ましく、例えば、テトラフルオロエチレン、クロロトリフルオロエチレン、トリクロロフルオロエチレン、ヘキサフルオロプロピレン、フッ化ビニリデン、フッ化ビニル、トリフルオロメチルトリフルオロエチレンが挙げられる。また、ヒドロキシル基を有するモノマーとしては、例えば、ヒドロキシエチルビニルエーテル、４−ヒドロキシブチルビニルエーテル、シクロヘキサンジオールモノビニルエーテル等のヒドロキシアルキルビニルエーテル、２−ヒドロキシエチルアリルエーテル等のヒドロキシアルキルアリルエーテル、ヒドロキシアルキルクロトン酸ビニル等のヒドロキシル基含有カルボン酸ビニル又はアリルエステル等のヒドロキシル基を有するモノマーが挙げられる。
【００６５】
また、ポリオールは、１分子中の活性水素基数（平均官能基数）が１．９〜６．０であることが好ましい。活性水素基数が下限値未満の場合には、塗膜物性が低下する恐れがある。また、上限値を超える場合には、密着性が低下する恐れがある。
【００６６】
また、ポリオールの数平均分子量は、７５０〜５００００の範囲にあることが好ましい。下限値未満の場合には、密着性低下の恐れがあり、上限値を超えると低極性有機溶剤に対する溶解性の低下や密着性低下を招く恐れがある。
【００６７】
また、本発明のポリウレタン樹脂組成物は、塗料組成物として好適に用いることができる。塗料組成物中のポリイソシアネート組成物と、ポリオールとの配合の割合は、特に限定するものではないが、イソシアネート組成物中のイソシアネート基とポリオール中の水酸基のモル比が、Ｒ＝イソシアネート基／水酸基で０．５〜２．５となるように配合することが好ましい。下限値未満の場合には水酸基が過剰になり、密着性の低下を招く恐れがある。また、架橋密度が低下し耐久性の低下や塗膜の機械的強度が低下する恐れがある。上限値を超える場合にはイソシアネート基が過剰になり、空気中の水分と反応し、塗膜の膨れやこれに伴う密着性の低下を生じる恐れがある。
【００６８】
また、希釈溶剤として使用する有機溶剤としては、例えばアセトン、メチルエチルケトン、メチルイソブチルケトン等のケトン類、酢酸エチル、酢酸ブチル、酢酸セロソルブ等のエステル類、ブタノール、イソプロピルアルコール等のアルコール類、トルエン、キシレン、シクロヘキサン、ミネラルスピリット、ナフサ等の炭化水素類等からなる群から、目的及び用途に応じて適宜選択して使用することができる。これらの溶剤は単独で用いてもよく、２種以上を併用してもよい。
【００６９】
また、塗料組成物は、ポットライフ、硬化条件、及び作業条件等を考慮し、適宜公知のウレタン化触媒を用いることができる。具体的には、ジブチル錫ジアセテート、ジブチル錫ジラウレート、ジオクチル錫ジラウレート等の有機金属化合物や、トリエチレンジアミンやトリエチルアミン等の有機アミンやその塩を選択して用いる。これらの触媒は、単独または２種以上併用することができる。
【００７０】
また、塗料組成物の硬化条件としては、特に限定されるものではないが、硬化温度が−５〜１２０℃、湿度が１０〜９５％ＲＨ、養生時間が０．５〜１６８時間であることが好ましい。
【００７１】
本発明によって得られた塗料組成物には、必要に応じて、例えば、２，６−ジ−ｔｅｒｔ−ブチル−４−メチルフェノール等の酸化防止剤、紫外線吸収剤、顔料、染料、溶剤、難燃剤、加水分解抑制剤、潤滑剤、可塑剤、充填材、帯電防止剤、分散剤、触媒、貯蔵安定剤、界面活性剤、レベリング剤等の添加剤を適宜配合することができる。
【００７２】
また、本発明によって得られた塗料組成物は、スプレー、刷毛、浸漬、コーター等の公知の方法により被着体の表面上に塗布され、塗膜を形成する。
【００７３】
ここで被着体は特に限定されるものではなく、ステンレス、リン酸処理鋼、亜鉛鋼、鉄、銅、アルミニウム、真鍮、ガラス、スレート、アクリル樹脂、ポリカーボネート樹脂、ポリエチレンテレフタレート樹脂、ポリエチレンナフタレート樹脂、ポリブチレンフタレート樹脂、ポリスチレン樹脂、ＡＳ樹脂、ＡＢＳ樹脂、ポリカーボネート−ＡＢＳ樹脂、６−ナイロン樹脂、６，６−ナイロン樹脂、ＭＸＤ６ナイロン樹脂、ポリ塩化ビニル樹脂、ポリビニルアルコール樹脂、ポリウレタン樹脂、フェノール樹脂、メラミン樹脂、ポリアセタール樹脂、塩素化ポリオレフィン樹脂、ポリオレフィン樹脂、ポリアミド樹脂、ポリエーテルエーテルケトン樹脂、ポリフェニレンスルフィド樹脂、ＮＢＲ樹脂、クロロプレン樹脂、ＳＢＲ樹脂、ＳＥＢＳ樹脂などの素材で成形された被着体、コロナ放電処理やその他表面処理を施されたポリエチレン、ポリプロピレン等のオレフィン樹脂、または前記被着体表面に中間形成となりうる塗膜層が形成された被着体を用いることができる。
【００７４】
被着体表層に形成される塗膜の膜厚は、リコート性や耐久性に優れるため、被着体に少なくとも１０μｍの膜厚を形成すれば良い。膜厚が１０μｍ未満である場合には耐久性が低下し、衝撃により塗膜の破れ等を生じる恐れがある。
【００７５】
本発明のポリイソシアネート組成物、及び塗料組成物は、塗膜強度及び基材追従性に優れるため自動車塗料用途へ好適に用いられる。
【実施例】
【００７６】
以下に、実施例に基づいて本発明を更に詳細に説明するが、本発明は、これら実施例に限定されるものではない。なお、実施例における％表記は特に断りのない限り質量基準である。
【００７７】
＜ポリイソシアネート組成物の合成＞
＜実施例１＞
攪拌機、温度計、冷却管、および窒素ガス導入管を備えた容量１リットルの四つ口フラスコに、ＨＤＩ（東ソー社製、ＮＣＯ含量：４９．９質量％）９６２ｇを仕込み、これを６０℃に加熱し、イソシアヌレート化触媒であるトリメチルオクチルアンモニウムメチル炭酸塩（２−エチルヘキサノール１０％希釈）１ｇを添加し、６０℃にて表１に示す所定の反応転化率に達するまで反応させた後、反応停止剤である酸性リン酸エステル（ＪＰ−５０８、城北化学工業社製）０．１７ｇを添加し、６０℃で１時間停止反応を行った。停止反応後の反応液に、水素化ビスフェノールＡ（丸善石油化学社製、以下ＨＢＰＡという）３７ｇを仕込み、これらを撹拌しながら１００℃に加熱し、所定の反応転化率に達するまでウレタン化反応させ反応生成物Ｃ−１を得た。ここで反応生成物Ｃ−１から、薄膜蒸留（条件：１４０℃，０．０４ｋＰａ）により過剰のＨＤＩを除去し、ポリイソシアネート組成物Ｐ−１を２９０ｇ得た。
【００７８】
Ｐ−１を下記条件にて、ゲル浸透クロマトグラフィー（ＧＰＣ）で分析したところ、ヌレート型ポリイソシアネート、環状基を有するジオール、及びＨＤＩから得られる反応生成物（Ｃ）が、リテンションタイム約２０.３分付近（数平均分子量約１１００）に検出され、２０．１３分から２０．５５分の面積を計算したところ約８ＰＡ％であった。
【００７９】
＜ＧＰＣ：分子量の測定＞
（１）測定器：ＨＬＣ−８２２０（東ソー社製）
（２）カラム：ＴＳＫｇｅｌ（東ソー社製）
・Ｇ３０００Ｈ−ＸＬ
・Ｇ２５００Ｈ−ＸＬ
・Ｇ２０００Ｈ−ＸＬ、Ｇ１０００Ｈ−ＸＬ
（３）キャリア：ＴＨＦ（テトラヒドロフラン）
（４）検出器：ＲＩ（屈折率）検出器
（５）温度：４０℃
（６）流速：１．０００ｍｌ／ｍｉｎ
（７）検量線：標準ポリスチレン（東ソー社製）
・Ｆ−８０（分子量：７．０６×１０５、分子量分布：１．０５）
・Ｆ−２０（分子量：１．９０×１０５、分子量分布：１．０５）
・Ｆ−１０（分子量：９．６４×１０４、分子量分布：１．０１）
・Ｆ−２（分子量：１．８１×１０４、分子量分布：１．０１）
・Ｆ−１（分子量：１．０２×１０４、分子量分布：１．０２）
・Ａ−５０００（分子量：５．９７×１０３、分子量分布：１．０２）
・Ａ−２５００（分子量：２．６３×１０３、分子量分布：１．０５）
・Ａ−５００（分子量：５．０×１０２、分子量分布：１．１４）
（８）サンプル溶液濃度：０．５％ＴＨＦ溶液。
【００８０】
＜実施例２〜３＞
表１に示す仕込比にて実施例１と同様の方法で、ポリイソシアネート組成物Ｐ−２、Ｐ−３を得た。それぞれに含まれる反応生成物（Ｃ）は、Ｐ−２は約１０ＰＡ％、Ｐ−３は約４ＰＡ％であった。
【００８１】
＜比較例１＞
Ｃ−ＨＫ：ＨＤＩポリイソシアヌレート（商品名：コロネートＨＫ。東ソー社製）を用いた。
【００８２】
＜比較例２＞
Ｔ１８９０：ＩＰＤＩポリイソシアヌレート（商品名：ＶＥＳＴＡＮＡＴ  Ｔ１８９０／１００。ＥＶＯＮＩＫ社製）を用いた。
【００８３】
＜比較例３〜６＞
表２に示す条件で、Ｃ−ＨＫとＴ１８９０とを混合し、ポリイソシアネート組成物Ｐ−６〜Ｐ−９を得た。
【００８４】
【表１】
2019218437.tif 000005
【００８５】
【表２】
2019218437.tif 000006
【００８６】
＜二液塗料組成物の調製＞
評価用塗料配合液は表３に示すように、ポリオールとポリイソシアネート混合物とをＲ（イソシアネート基／水酸基のモル比）＝１．０になるように配合し、更に有機溶剤で固形分が５０％になるように、塗料組成物（Ｓ−１〜Ｓ−９）を調製した（配合量の単位はｇ）。ここでは、ポリオールには、アクリルポリオール（商品名：アクリディック４９−３９４−ＩＭ、水酸基価：２５ｍｇＫＯＨ／ｇ、固形分：５０％、ＤＩＣ社製）を使用し、有機溶剤には、酢酸ブチルを使用し、調製した。
【００８７】
【表３】
2019218437.tif 000007
【００８８】
＜塗装方法及び試験片の調製＞
調製した塗料組成物を、鋼板（ＪＩＳ  Ｇ３１４１、商品名：ＳＰＣＣ−ＳＢ、処理方法：ＰＦ−１０７７、パルテック社製）にアプリケーターを用い、乾燥後の膜厚約４０μｍになるように塗布した。その後、温度２３℃、相対湿度５０％の環境下で１時間乾燥後、８０℃の乾燥機中で１２時間加熱処理を行い、続いて温度２３℃、相対湿度５０％の環境下で１日間以上養生し、コーティング塗膜Ｓ−１〜Ｓ−９を得た。
【００８９】
＜塗膜強度評価＞
表３に示す配合で得られた塗料から作製したコーティング塗膜（乾燥後膜厚約２０μｍ）を、ＩＳＯ  １４５７７に準じて、下記の条件で耐傷性試験を行った。評価Ａ、Ｂであれば良好と言える。
・試験装置：フィッシャースコープＨＭ２０００（フィッシャー・インストルメンツ社製）
・圧子：ビッカースダイヤモンド
・試験荷重：５ｍＮ
・試験温度：２５℃
＜塗膜強度評価基準＞
・８０Ｎ／ｍｍ２以上：（評価）Ａ
・６０Ｎ／ｍｍ２以上〜８０Ｎ／ｍｍ２未満：（評価）Ｂ
・６０Ｎ／ｍｍ２未満：（評価）Ｃ。
【００９０】
＜基材追従性評価＞
表３に示す配合で得られた塗料から作製したコーティング塗膜（乾燥後膜厚約２０μｍ）を、ＪＩＳ  Ｋ５６００−５−３に準じて、耐おもり落下性による基材追従性試験を実施した。評価Ａ、Ｂであれば良好と言える。
＜基材追従性評価基準＞
・１００ｃｍ：（評価）Ａ
・９０ｃｍ以上〜１００ｃｍ未満：（評価）Ｂ
・９０ｃｍ未満：（評価）Ｃ。
【００９１】
＜密着性評価用メタリックベース塗料の調製＞
水性アクリルポリオール（製品名：バーノックＷＥ−３０３、ＤＩＣ社製）２５．０ｇに、レオロジーコントロール剤（製品名：ＢＹＫ−４２５、ＢＹＫ社製）０．５ｇ、消泡剤（製品名：ＢＹＫ−０１２、ＢＹＫ社製）０．５ｇ、湿潤分散剤（製品名：ＤＩＳＰＥＲＢＹＫ−１９２、ＢＹＫ社製）１．０ｇを添加し、アルミニウムペースト（製品名：アルペーストＷＸＭ５６６０、東洋アルミニウム社製）２．０ｇを配合し、更にメタノールを１５．０ｇ加えることで粘度を調整し、メタリックベース塗料を得た。
【００９２】
＜密着性評価＞
調製したメタリックベース塗料を、鋼板（ＪＩＳ  Ｇ３１４１、商品名：ＳＰＣＣ−ＳＢ、処理方法：ＰＦ−１０７７、パルテック社製）に、乾燥後の膜厚約３０μｍになるようにスプレーで塗布した。その後、温度２３℃、相対湿度５０％の環境下で３０分養生し、６０℃の条件で３０分加熱処理を行った。さらに、表４で調製した塗料組成物を、メタリックベース塗料を塗布した鋼板の上からアプリケーターを用いて塗布し、常温にて１０分予備乾燥後、９０℃の乾燥機中で３０分加熱処理を行った後、８０℃の条件で１２時間加熱処理を行い、コーティング塗膜を得た。得られた塗膜をＪＩＳ  Ｋ５６００−５−６に準じて、クロスカット法による付着性試験を実施した。評価Ａ、Ｂであれば良好と言える。
＜密着性評価基準＞
・分類０：Ａ
・分類１：Ｂ
・分類２〜５：Ｃ
【００９３】
【表４】
2019218437.tif 000008
【符号の説明】
【００９４】
１．ポリイソシアネート組成物のクロマトグラム
２．反応生成物（Ｃ）のピーク（斜線部）
３．反応生成物（Ｃ）のピークトップ
【図１】
2019218437.tif 000009